СТОМАТОЛОГИЧЕСКАЯ КОМПОЗИЦИЯ И СПОСОБ ЕЕ ПОЛУЧЕНИЯ

1. Стоматологическая композиция, содержащая:
цемент; и
неводную жидкость,
при этом цемент включает:
первый домен, включающий алит;
второй домен, включающий белит; и
2
3
матрицу, расположенную между одним или несколькими элементами, выбранными из группы, состоящей из первого домена и второго домена, и выполненную с возможностью включения легированного атомом кремнием (Si) трикальция алюмината (3CaO·AlO).
2
3
2. Стоматологическая композиция по п. 1, отличающаяся тем, что легированный атомом кремния трикальция алюминат выполнен таким образом, что часть атомов алюминия трикальция алюмината (3CaO·AlO) замещена атомом кремния.
2
3
3. Стоматологическая композиция по п. 1, отличающаяся тем, что легированный кремнием (Si) трикальция алюминат (3CaO·AlO) выполнен таким образом, что кремний (Si) легирован в количестве 0,5-15 масс.%.
4. Стоматологическая композиция по п. 1, отличающаяся тем, что стоматологическая композиция, кроме того, содержит по меньшей мере один радиоконтрастный агент, соединение на основе фосфата кальция и модификатор отверждения.
5. Стоматологическая композиция по п. 4, отличающаяся тем, что стоматологическая композиция содержит:
100 массовых частей цемента;
10-100 массовых частей неводной жидкости; и
по меньшей мере один из следующего: 20-200 массовых частей радиоконтрастного агента, 1-30 массовых частей соединения на основе фосфата кальция и 0,1-20 массовых частей модификатора отверждения.
6. Стоматологическая композиция по п. 1, отличающаяся тем, что цемент выполнен так, что массовое отношение (D:M) суммы масс (D, D1 + D2) первого домена (D1) и второго домена (D2) к массе матрицы (М) составляет от 99:1 до 70:30.
7. Стоматологическая композиция по п. 1, отличающаяся тем, что цемент представляет собой гидравлический материал, полученный путем реагирования смеси, содержащей оксид кальция, диоксид кремния и оксид алюминия, посредством термической обработки.
8. Стоматологическая композиция по п. 1, отличающаяся тем, что неводная жидкость включает по меньшей мере одно соединение, выбранное из этанола, пропанола, растительного жира и масла, животного жира и масла, этиленгликоля, пропиленгликоля, полиэтиленгликоля, полипропиленгликоля и глицерина.
9. Стоматологическая композиция по п. 8, отличающаяся тем, что неводная жидкость включает полипропиленгликоль.
10. Стоматологическая композиция по п. 1, отличающаяся тем, что неводная жидкость включает полипропиленгликоль и, кроме того, включает по меньшей мере одно соединение, выбранное из этанола, пропанола, растительного жира и масла, животного жира и масла, этиленгликоля, пропиленгликоля, полиэтиленгликоля и глицерина.
11. Стоматологическая композиция по п. 4, отличающаяся тем, что соединение на основе фосфата кальция включает по меньшей мере одно соединение, выбранное из фосфата кальция, дикальция фосфата, трикальция фосфата, тетракальция фосфата, гидроксиапатита, апатита, октакальция фосфата, двухфазного фосфата кальция, аморфного фосфата кальция, казеина фосфопептида-аморфного фосфат кальция и биоактивного стекла.
12. Стоматологическая композиция по п. 11, отличающаяся тем, что соединение на основе фосфата кальция представляет собой биоактивное стекло.
13. Стоматологическая композиция по п. 12, отличающаяся тем, что биоактивное стекло представлено химической формулой 1 ниже:
[Химическая формула]
2
x
2
y
z
2
5
w
(SiO)(NaO)(CaO)(PO) ,
при этом в химической формуле 1 x, y, z и w обозначают число молей, 30≤x≤70, 0≤y≤40, 10≤z≤50 и 1≤w≤10.
14. Стоматологическая композиция по п. 4, отличающаяся тем, что рентгеноконтрастный агент включает по меньшей мере одно соединение, выбранное из оксида цинка, сульфата бария, оксида циркония, оксида висмута, оксида бария, йодоформа, оксида тантала и вольфрамата кальция.
15. Стоматологическая композиция по п. 4, отличающаяся тем, что модификатор отверждения включает по меньшей мере одно соединение, выбранное из дигидрата сульфата кальция, полугидрата сульфата кальция, хлорида кальция и формиата кальция.
16. Стоматологическая композиция по п. 5, отличающаяся тем, что стоматологическая композиция, кроме того, содержит 0,1-20 массовых частей модификатора вязкости.
17. Стоматологическая композиция по п. 16, отличающаяся тем, что модификатор вязкости включает по меньшей мере одно соединение, выбранное из целлюлозы, производного целлюлозы, ксантановой камеди, поливинилового спирта, полиакриловой кислоты и поливинилпирролидона.
18. Стоматологическая композиция по п. 1, отличающаяся тем, что стоматологическая композиция представлена в форме пасты.
19. Стоматологический материал, полученный путем гидравлической обработки стоматологической композиции по п. 1.
20. Способ получения стоматологической композиции, включающий:
изготовление цемента; и
приготовление композиции, содержащей цемент и неводную жидкость,
при этом цемент включает:
первый домен, включающий алит;
второй домен, включающий белит; и
2
3
матрицу, расположенную между одним или несколькими элементами, выбранными из группы, состоящей из первого домена и второго домена, и выполненную с возможностью включения легированного атомом кремния (Si) трикальция алюмината (3CaO·AlO).